FR 2548959 A1 19850118 FR 8311631 A 19830712 2548959, FETRE DE FIBRES MINERALES L'invention est relative à des feutres de fibres minérales présentant des propriétés améliorées. De façon plus précise l'invention est relative aux feutres dont les fibres, de type fibres de verre ou analogues, sont produites 20 par passage du matériau qui les constitue, dans un centrifugeur faisant office de filière Les feutres préparés selon cette technique présentent en comun un certain nombre de propriétés qui permettent de les distinguer de ceux dont les fibres sont préparées par d'autres techniques Par ailleurs, on peut noter dès à présent qu'en raison de la 25 qualité et des conditions de coûts de mise en oeuvre, une part très importante de la production des feutres destinés à l'isolation thermique et acoustique fait appel à une technique de formation des fibres de ce type. Dans l'ensemble, les feutres obtenus antérieurement présen30 tent des propriétés satisfaisantes En choisissant convenablement les conditions de production il est possible d'avoir des fibres fines, longues, peu d'infibrés Ces fibres conduisent à des feutres présentant des qualités isolantes avantageuses et une bonne tenue mécanique indispensable pour leur utilisation Dans la suite, nous examinerons de 35 façon détaillée ces différentes propriétés et nous verrons à l'occasion quelles relations s'établissent entre les caractéristiques des fibres et la qualité des feutres Des améliorations de ces produits sont néanmoins toujours souhaitables C'est ce que l'invention se propose de fournir. En particulier, l'invention a pour but de fournir des feutres présentant des propriétés améliorées et dont le coût de production reste sensiblement le méme que pour les feutres antrieurs à l'invention. Il est important de souligner les questions de coût de pro5 duction On connait en effet d'autres techniques de production des fibres servant à la formation de feutres isolants Certaines de ces techniques permettent d'atteindre des produits présentant des propriétés intéressantes Cependant, de façon générale, les coûts de production selon ces techniques sont très sensiblement supérieurs à ceux de 10 la technique considérée selon l'invention. A titre indicatif, on sait produire des fibres par les techniques d'étirage mécanique Ces fibres continues dites "textiles" peuvent ensuite être coupées en fragments de longueur voulue et distribuées de façon aléatoire sur un organe de réception pour constituer un 15 feutre Par ce type de technique on peut obtenir des feutres dont les fibres sont d'une très grande homogénéité C'est cette homogxénéit qui explique que même avec des fibres qui ne sont pas d'une extrême finesse, les feutres obtenus sont de grande qualité Le mode de production des fibres et les opérations de formation des feutres conduisent à un 20 coût de production très élevé. Un autre type de technique dit "aérocor" également utilise pour produire des fibres de qualité, consiste à introduire de fines baguettes de matériau solide dans un courant gazeux chaud à grande vitesse Les baguettes se ranmollissent sous l'effet de la chaleur et 25 s' étirent en fibres longues et fines lorsque les conditions sont bien choisies Cette technique est également beaucoup plus coûteuse que celle considérée selon l'invention. Les feutres selon l'invention sont constitués de fibres produites par une technique de centrifugation Dans cette technique le 30 matériau destiné à former les fibres est conduit dans un organe centrifugeur dont la paroi périphérique est percée de multiples orifices. Sous l'effet de la centrifugation, le matériau est projeté par ces orifices sous forme de minces filaments qui s'étirent De façon préférée, un courant gazeux à haute température et à grande vitesse longeant la 35 paroi périphérique de l'organe de centrifugation participe à l'étirage des filaments en fibres fines. Ce type de technique permet une production de bonne qualité, abondante et par suite d'un cout relativement avantageux. De façon générale les feutres obtenus par ces techniques pré- sentent des caracteristiques bien specifiques qui permettent de les distinguer des feutres prepares d'une autre façon Ainsi, si comme nous le verrons, les fibres constituant les feutres selon l'invention présentent une bonne régularité de diamètre, les fibres provenant d'un 5 étirage mécanique ont un diamètre rigoureusement constant Le diamètre des fibres produites par étirage mécanique est aussi habituellement plus grand que le diamètre moyen des fibres des feutres selon l'inverntion En outre le mode de découpage des fibres "textiles" impose des longueurs bien définies. De la même façon il est possible de mettre en évidence des différences caractéristiques avec les fibres produites par étirage gazeux, dont il a été question plus haut Une différence importante est liée à la présence de particules infibrées résultant de défauts qui apparaissent lors de la formation des fibres Il s'agit de particules 15 sensiblement plus grosses que le diamètre nmyen des fibres. Dans les techniques d'étirage de type aérocor, les infibrés sont ordinairement abondants et présentent le plus souvent la forme de crochets Au contraire dans les techniques de formation de fibres par centrifugation utilisées pour la production des feutres selon l'inven20 tion, les particules infibrées qui sont toujours en faible proportion se présentent le plus souvent sous forme de fibres accolées. La présence de particules infibrees dans les feutres est indésirable Chacune de ces particules présente une masse importante de matériau si on la compare à celle d'une fibre Rapportée à la masse du 25 matériau la contribution d'une particule infibrée à l'établissement des propriétés isolantes est très inférieure à celle d'une fibre normale. Autrement dit pour une certaine masse de matériau fibreux, un feutre sans infibrés est meilleur isolant qu'un feutre contenant des infibrés. Par ailleurs la présence d'infibrés s'accompagne habituelle30 ment d'une profonde inhomogbnéité des caract&ristiques de l'ensemble des fibres, autre facteur défavorable pour la qualité du feutre. Pour ces raisons l'absence d'infibrés, ou au moins des taux très faibles sont particulièrement souhaitables quel que soit le mode de formation des fibres considéré De façon générale, les techluniques de 35 formation par centrifugation, le centrifugeur faisant filière, sont connues pour aboutir à des taux d'infibrés très faibles L'invention concerne notanment des feutres dont les taux d'infibrés sont encore plus faibles. Par définition dans la suite de la demande on qualifie d'in- fibres toutes les particules dont les dimensions sont très supérieures au diamètre toyen des fibres Les infibrès se caractérisent aussi par un élancement, c'est-à-dire un rapport de la longueur au diamètre, faible. En pratique, on peut considérer comme infibré toute particule dont le diamètre est supérieur à 10 fois le diamètre moyen des fibres. Le taux d'infibrés dans les produits selon l'invention est inférieur à 1 % et de préférence inférieur à 0,80 % en poids. Toujours selon l'invention, le taux des infibrès dont les di10 mensions sont égales ou supérieures à 20 fois le diamètre moyen est inférieur à 0, 30 % en poids de l'ensemble du feutre. Le diamètre moyen varie suivant la nature des produits prépares de sorte que la dimension des particules dites infibrées varie aussi Pour les feutres destines à l'isolation, et préparés par des 15 techniques telles que celles envisagées par l'invention, le diamètre des fibres varie environ entre 1 et 20 micracmtres et de façon simplifiée on peut considérer comme infibrée toute particule dont le diamètre est supérieur à 40 microaetres. Suivant cette définition, les feutres selon l'invention se 20 distinguent des feutres obtenus antérieurement par des techniques analogues en ce qu'ils renferment au plus 1 % en poids de particules dont le diamrtre est supérieur à 40 micromatres De préférence cette teneur est inférieure à 0,80 %. Le détail de la méthode de classement des fibres et des par25 ticules est précisé plus loin à propos des exemples. Etant donné que la mesure est faite de façon pondérale et que les infibrés sont par nature plus pesants que les fibres, le nombre d'infibrés est très faible. Dans les produits selon l'invention il convient encore de 30 constater que les infibrés sont relativement petits par rapport à ceux que l'on observe dans des produits préparés suivant d'autres techniques L'étude granulcmatrique montre en effet que le pourcentage pondéral des particules dont la dimension est supérieure à 80 micraomtres est inférieure à 0,3 %. Dans les produits selon 1 ' invention il n'existe pratiquement pas de particules dont le diamètre est supérieur à 100 micramètres. Comme nous l'avons indiqué précédemment l' absence d'infibrès est ordinairement associée à une grande homogénéité des caractéristiques des fibres Cette homogénéité peut s'apprécier par exemple par les variations de diametre des fibres On mesure par exemple sur l'histogramme d'un échantillon de feutre l'écart type pour le diam'tre des fibres, c'est-àdire la différence entre les diam'tres extrêmes dans l'intervalle desquels se situent 68 % de l'ensemble des fibres. Le coefficient de variation, c'est-à-dire le rapport de l'écart type au diamètre moyen pour l'échantillon considéré, est une mesure de la dispersion des caractéristiques des fibres. Sur ce point également les feutres selon l'invention se corparent avantageusement avec les feutres antérieurs connus Le coeffi10 cient de variation est inférieur à 0,85 et de préférence inférieur à 0,60 et peut être aussi réduit que 0,5 En d'autres termes, l'histogramne des fibres dans les feutres selon l'invention est très resser 6. L'observation visuelle des fibres des feutres selon l'invention fait apparaitre une régularité de structure sensiblement meilleure 15 que celle des fibres des feutres traditionnels préparés par des techniques de centrifugation analogues La surface des fibres semble plus lisse, la section des fibres est plus constante, les fibres déformées, essentiellement des fibres recollées, sont moins nombreuses, etc Ces différences sont bien entendu difficilement quantifiables Elles sont 20 cependant une utile confirmation des caractéristiques de structure avantageuses des fibres entrant dans la constitution des feutres selon l'invention. Les feutres selon l'invention se distinguent aussi par la longueur des fibres qui les constituent. La mesure directe de la longueur des fibres est une opération qui se heurte à de grandes difficultés La manipulation des fibres occasionne des ruptures qui sont une source d'erreurs Par ailleurs seules des données statistiques sont significatives Ceci impose un grand nombre de mesures. Pour éviter ces difficultés, les techniciens ont mis au point des méthodes spécifiques bien reproductibles. Une méthode indirecte de mesure de la longueur des fibres consiste à mesurer un volume de sédimentation des fibres mises en suspension dans de l'eau Les études systématiques conduites sur ce type 35 de mesures montrent que pour un échantillon de masse donn 6 e, le volume de sédimentation croît avec la longueur des fibres qui le constituent. On comprend en effet que le dépôt se faisant de façon aléatoire l'enchevêtrement des fibres soit d'autant plus "lâche" que celles-ci sont plus longues. De mâme le volume de sédimentation est fonction du diamètre des fibres Plus les fibres sont fines, et donc pour une même masse, plus elles sont nombreuses, plus le volume est important. Dans des domaines limités de valeurs on peut considérer que 5 le volume est approximativement proportionnel à la longueur et inversement proportionnel au diamètre des fibres. Cette méthode est désignée généralement par le terme anglosaxon de "bulking" Elle est d'un usage conmode et permet des déterminations relatives pour l'ensemble des fibres de 1 ' échantillon étudié. Les mesures sont conduites sur des fibres dont la longueur a été préalablement réduite par broyage limité dans des conditions bien déterminées Le broyage préalable conduit à des fibres de quelques millimiétres Cette longueur reste cependant fonction de la longueur initiale. Les mesures des hauteurs ou volumes de sédimentation sont établies par rapport à des fibres dont les caractéristiques initiales sont connues. Par ailleurs la méthode du bu Iking est aussi un mode d'appréciation de la résistance mécanique des fibres en raison de l'opération 20 de broyage Il va de soi que des fibres fragiles, même si elles sont longues à l'origine, conduiront après broyage à des volumes de sédimentation relativement faibles Cette méthode de mesure constitue une appréciation globale de ces deux propriétés: longueur et résistance. L'accroissement sensible du volume de sédimentation observé 25 pour les feutres selon l'invention traduit nécessairement une amélioration simultanée de la longueur et de la résistance des fibres. Dans ce qui précède nous avons considéré la qualité des fibres constituant les feutres selon l'invention Il va de soi que les améliorations des fibres influencent aussi les propriétés des feutres 30 qu'il s'agisse des propriétés isolantes ou des propriétés mécaniques. Les coeparaisons avec les produits connus sont délicates à établir en raison des très nombreux paramètres qui contribuent à l'élaboration de ces propriétés De façon traditionnelle, les feutres isolants sont classés caoercialement en fonction de leur résistance 35 thermique R Cette résistance thermique est fonction de la finesse des fibres F, de la masse des fibres par unité de surface ou "grai Tage" m mais aussi de l'épaisseur du feutre et des qualités des fibres que nous avons indiquées précédemment. Traditionnellement la finesse des fibres est appréciée de façon globale par une mesure dite de micronaire Le micronaire est determiné par le débit d'air traversant l'échantillon de fibres de masse donnée (par exemple 5 g) L'échantillon est placé dans un cocpartiment situé sur un circuit dans lequel circule de l'air sous pression définie. 5 Le micronaire est mesuré par le débit d'air passant à travers l'échantillon. On constate ainsi que pour une même épaisseur de feutre, une même finesse de fibres et une même résistance thermique le feutres selon l'invention sont plus légers Autrement dit pour avoir le meme ef10 fet isolant la masse des fibres nécessaire est moins élevée. L'abaissement du grammage dans le cas des feutres selon l'invention traduit tout à la fois la meilleure régularité des fibres, l'absence d'infibrés mais aussi une meilleure homogénéité de la distribution des fibres dans le feutre. Pour définir de façon significative le grammage des feutres, il est nécessaire de préciser d'une part la résistance thermique du feutre R et l'épaisseur e Ces facteurs sont reliés entre eux par les expressions: m/R = m/e x m/R = m/e (A + B ?+ C/P) m/R = 'PA + B 6 + C Dans ces expressions i est la conductivité thermique et 6 est la masse volumique du feutre. Pour les feutres considérés, la masse volumique p étant très 25 faible, le facteur B P peut être négligé en première approximation m/R = f A + C Lorsque m est exprime en kg/m 9, R en m 2 K/w à 297 O et _ en kg/n'3 les feutres selon l'invention sont tels que: m/R peut être de l'ordre ou inférieur à 920 g/m 2. Les avantages liés à un gramtage réduit pour produire les 35 feutres isolants sont évidents Avec la rnme masse de fibres, la quantité de feutre produite est accrue; le co t de production est donc moindre. L'aménlioration des feutres selon l'invention est aussi sensible au plan mécanique. C'est le cas notamment de la résistance à la traction. La résistance à la traction dite "aux anneaux" est mesurée suivant la norme ASTM-C-681 76 Suivant cette norme, des anneaux de dimensions bien définies sont découpes dans le feutre Ces anneaux sont 5 disposés sur deux barres cylindriques de traction Ils sont soumis à des forces croissantes On mesure la force exercée à la rupture Pour obtenir des résultats ccparables, la force exercée est rapportée au poids de l'échantillon. Les feutres selon l'invention liés avec un liant phlnolique 10 représentant au plus 4,5 % en poids du produit final offrent une résistance à la traction de préférence au moins égale à 200 gf/g dans le sens longitudinal, c'est-à-dire lorsque les anneaux sont découpés leur longueur s'étendant dans le sens de celle du feutre préparé. L'amélioration de la résistance à la traction par rapport aux 15 feutres traditionnels peut aussi être rattachée à la présence de fibres plus longues, plus régulières et mieux distribuées On comprend en particulier que les fibres plus longues améliorent la structure de réseau du feutre De même il va de soi que des fibres dont la structure est plus régulière, et dont pour cette raison on peut penser qu'individuel20 lement elle présentent une meilleure résistance, (des mesures faites fibre à fibre mais en trop petit nombre pour être transposables à l'ensemble des fibres du feutre ont montré un accroissement de la résistance à la traction) conduisent à une amélioration de la résistance du feutre. Les feutres selon l'invention par suite de l'axamélioration de leur qualités mécaniques se prêtent aussi sans difficulté à une ccmpression importante Pour stocker et transporter ces produits volumineux et de faible masse volumique, il est en effet nécessaire de les comprimer Pour que ces feutres retrouvent ensuite un bon pouvoir 30 isolant, ils doivent reprendre leur épaisseur, même après trois mois en compression Les feutres selon l'invention peuvent subir de façon satisfaisante des taux de compression égaux ou supérieurs à 5 et qui peuvent s'élever dans certains cas à 7 ou 8, montrant ainsi que les fibres bien régulières dont ils sont constitués se prêtent à des déformations 35 importantes sans rupture. Les qualités mécaniques des fibres constituant les feutres selon l'invention apparaissent aussi de façon indirecte par la teneur en poussière de ces feutres. On définit par poussières toutes les particules non fixées au feutre et qui peuvent se detacher de celui-ci sans qu'il soit soumis à des efforts dépassant le cadre d'une mise en oeuvre normale. La présence des poussières dans le feutre résulte principalement du bris des fibres insuffisamnent résistantes lors du conditionne5 ment du feutre (découpe, enroulement, compression, etc o). Les conditions de la mesure sont décrites dans les exemples. Ces mesures font apparaitre de facon significative un très faible taux de poulssières pour les produits selon l'invention La teneur en poussière est inférieure à 0,1 mg/e o En dehors du fait qu'elle est un indice supplémentaire permettant d'apprécier la qualité des fibres, l'absence de poussières constitue un avantage pour l'utilisateur Pour cette raison aussi, un produit dépourvu de poussier:es ou &metta-c peu de poussières est toujours preferé. La régularité des fibres dans les feutres selon l'invention altarait aussi dans la façon dont elles se distribuent à l'ntrieur du feutre Il est inporeint en effet que le feutre soit aussi hceonne que possible Pour que l'isolation soit efficace, le feutre ne doit pas présenter de zones dans lesquelles les fibres seraient noins abon20 dantes 3 La bonne distribution des fibres peut ctre appreciée notai'ment par la résistance que le feutre exerce vis-a-vis de la circulation d'air Nous verrons dans les exemples que sur ce point egalementc les feutres selon l'invention offrent des avantages Notaien't pour une 25 tasse voltunique de 10 kg/ i la résistance mesurée suivanc la norme ISO-DIS-4638 est su-nrieure à 4 Riayl/cm; pour une masse voluxnique de kg/mt 3 elle est supàrieure à 10 Payl/cm. La produaction des fibres et des feutres présentant les propriétés indiquées precédesenc est obtenue selon linvention par une 30 technique c O Eprenant une centrifugation Plus précisn mnt, dans les tec L-hniques visées le matériau destine à la formation des fibres est envoyé a l'état fondu à l'int'rieur d'un centrifugeur dont la p'riphèrie est percée de multiples orifices Sous l'effet de la force centrifuge, le roatriau passe par ces orifices et est projeté hors du centrifugeur,35 sous forme de filestnts. Dans le mode préféré un intense courant de gaz chauds longe la paroi du centrifugeur à partir de laquelle les filaments sont projetes Ces gaz chauds entraînent les filaments et achèvent l'etirage. Cette technique est avantageuse notanment parce qu'elle permet d'obte- nir des feutres de bonne qualité dans des conditions de coûts intéressantes. Ce mode de formation des fibres a fait l'objet de nombreuses publications On peut se reporter notamment à la demande de brevet française publiée sous le n 2 443 436. Pour obtenir par ce type de technique des fibres et des feutres présentant les propriétés indiquées précédenmnent, un mtoyen consiste à effectuer la centrifugation en maintenant la vitesse périphérique du centrifugeur supérieure à 50 m/s Cette vitesse peut être établie 10 avec des centrifugeurs de différents diamètres Pour produire les fibres en quantités économiques, il est préférable d'opérer avec des centrifugeurs dont le diamètre est supérieur à 500 mm. Les raisons de l'amélioration des fibres et des feutres ne sont pas bien élucidées On peut supposer que les fibres au cours de 15 leur formation et pour des raisons diverses ont mins tendance à se heurter les unes aux autres avant d'être figées Pour cette raison, les fibres sont globalement plus longues et les proprités sont meilleures. Il est possible aussi que dans les conditions retenues, les forces agissant sur les fibres soient plus régulières et qu'en conséquence 20 l'étirage se développe de façon plus progressive avec moins de ruptures des filaments ou des ruptures plus tardives. Quelles que soient les raisons, on constate effectivement des améliorations sensibles des qualités des produits conoe le montrent les exerples suivants. La comparaison est établie avec deux produits du caomerce qui sont désignés dans ce qui suit par A et B Ces deux produits sont préparés come les feutres de 1 ' invention par centrifugation du matériau formant les fibres par les orifices d'un centrifugeur et étirage par un courant gazeux. Les facteurs étudiés conduisent aux résultats suivants. 1/ Détermination du taux d'infibrés. L'échantillon analysé est d'abord débarassé du liant qu'il renferme Il est soumis à un broyage limité qui a pour but de dissocier les infibrés des fibres auxquelles ils sont ordinairement attachés. Les fibres sont ensuite séparées des infibrés par entrainement à l'eau sur une colonne de séparation parcourue par un courant d'eau ascendant. Les particules infibrées sont récupérées en bas de la colonne Elles sont séchées et passées sur des tamis vibrants disposés en il série qui retiernent les particules infibrées dont les dimensions sont respectivenent superieures à 100, 80 et 40 micrcn treso Les résultats exprimes en pourcentage en poids de 1 ' échantillon initial sont les suivants: ble taux 15 duels. I Infibrés I A I B Invention t O > 40 x jo-6 ml 1,7 I 1,9 0,63 I l III 0 > L 80 X 106 m I 1,3 I 1,6 0,15 II I I I 0 > 100 x 10-6 m 0,3 _ 1,3 0,05 I Les feutres selon l'invention se distinguent par le très faid'infibrés et aussi par la faible dimension des infibrés rési- Les erreurs systenatiques introduites notanr Tent par la mxthode de séparation des fibres et cldes infibrés sont N Agligeables. 2/ Histogram e des diamètres des fibres. Des numérations sont effectuées sur des échantillons des feu20 tres de l'exemple 1 A partir de ces nuoerations, en fonction du diattre mesuré, on établit l'histogramme correspondant puis le diamutre moyen, 1 ' écart type et le coefficient de variation pour chaque échantillon de feutre. Dans ces mesures de diamètre, les particules infibrées ne 25 sont pas prises en compte. Les résultats sont les suivants 35 I A | B Invention I i I I I diamtre ropen ( 10-6 m) 5,3 I 2,9 I 405 I II I II Icart type ( 10-6 m) | 3,4 I 2,7 I 2,5 I I I I I I coeff variation 0,64 0,93 0,5 La faible "-endue de l'écart type dans le cas de l'invention est particulièrement remarquable d'autant que les fibres sont en moyenne pour l'chantillon considéré moins fines que celles du produit B. Ceci traduit bien un histograxm bien resserré Autremant dit B les fibres des feutres selon l'invention ont un diaumtre relativement cons- tant. 3/ Estimation des longueurs de fibres (bu Iking). Les échantillons de 5 g de fibres désensimées par passage au four à 450 C sont broyées pendant 10 secondes dans 500 cn 3 d'eau dis5 tillée. Après broyage, l'ensemble de l'eau et des fibres est transvasé dans une éprouvette graduée de 1000 cri et sédimente pendant 5 minutes (sédimentation pratiquement achevée). A la fin de la sédimentation le niveau supérieur de la colon10 ne de fibres est mesurée en millimètres Ces mesures sont répétées au moins trois fois pour obtenir une valeur moyenne. Les résultats de ces mesures sont reportés dans le tableau suivant: 20 25 |t A l -B | Invention hauteuraprs | 3 min (mm) | 41 128 150 hauteur après min (mm) | 39 127 149 Le tableau précèdent montre que les produits selon l'invention sont formés de fibres sensiblement plus longues et/ou plus résistantes que celles des feutres analogues A et B. 4/ Masse par unité de surface. Le grammage ou masse par unité de surface des différents feutres et leur résistance thermique sont reportés dans le tableau suivant: 35 t I - | A | B Invention mg/m 2 1000 1350 915 l I i It I I R m 2 c/W 2 2 2 I I I I i m/R I 500 I 675 457 Les feutres selon l'invention nécessitent moins de pour produire la mâme qualité isolante. 5/ Résistance à la traction (ASTMC-681 76). Les échantillons sont découpés en forme d'anneaux pai tissage Leurs dimensions sont les suivantes: fibres embou- longueur totale: 122 mm, longueur entre axes: 46 mm, rayon de l'évidement: 12,5 mm, rayon extérieur: 38 mm. L'échantillon est pesé puis disposé sur une machine d'essai comportant deux tiges cylindriques de 25 mm de diamètre. La vitesse de la tige mobile portant l'anneau est de 200 mm/min. On mesure la force lors de la rupture et l'on détermine le 10 rapport de cette force à la masse de l'é chantillon. Les mesures sont faites d'abord pour des échantillons découpés dans le sens longitudinal du feutre, puis dans le sens transversal. Les résultats sont les suivants Ils sont exprimés en gf/g. 20 25 30 35 1 A J B Invention | résistance longitu J l l dinale | 164 I 148 J 214 J résistance transver | Isale | 159 136 183 l Dans les deux sens, la résistance des feutres selon l'invention se montresupérieure à celles des feutres de comparaison. 6/ Teneur en poussières. La mesure de la teneur en poussières est faite sur des échantillons de 800 x 400 mmn Ces échantillons sont suspendus en position verticale à un vibreur à l'intérieur d'une cabine. La fréquence du vibreur est 50 Hz et son amplitude de 2,5 mm. La vibration est maintenue pendant 2 heures. On récupère au fond de la cabine les particules qui se détachent de l'échantillon Ces particules sont pesées et leur masse est rapportée à la surface libre des sections du feutre. On ne tient compte dans cette mesure que de la surface des sections faites dans l'épaisseur du feutre En effet, la quasi totalité des particules qui se détachent provient de ces surfaces Elles ont en effet subi les contraintes les plus dures, en particulier lors de la découpe. Par ailleurs, les faces supérieures et inférieures du feutre par suite du lissage qui s'effectue lors du traitement du feutre dans l'étuve ne laissent pratiquement pas passer de poussières. Pour le feutre A, on trouve une émission de 0,16 g/m 2 de sec- tion Cette valeur n'est que de 0,07 g/l pour le feutre selon l'invention. 7/ Perméabilité à l'air. La détermination de cette permnéabilité qui est le reflet de 5 la bonne distribution des fibres est mesurée en suivant la norme ISODIS-4638. Selon cette norme, un écoulement d'air est créé à travers une éprouvette de caractéristiques bien définies La mesure de la chute de pression entre les deux faces libres de l'éprouvette mesure sa perméa10 bilitk. Des mesures ont été faites sur des produits présentant deux masses volumiques bien distinctes ( 10 et 20 kg/m 3) Les résultats sont regroupes dans le tableau suivant Ils sont exprimés en unités CGS en Rayl/an. | kg/m 3 | A | B I Invention I lo 334 t 10 I 3 I 3 l 4,8 I I 20 8 7,5 1 12 I Les bonnes performances des feutres selon l'invention sont 20 confirmées par une simple observation Les fibres sont disposées de façon bien stratifiée et il n'apparait pas de zone présentant une teneur en fibres moindre Dans ces conditions et coepte tenu des qualités des fibres que nous avons indiquées pr 6 cédemment (régularité, absence d'infibrés, 25) la meilleure résistance au passage de l'air apparait bien cobérente avec les autres résultats que nous avons signalés, en particulier avec l'amélioration de la résistance thermique pour un mnme gratnage (ou ce qui est équivalent l'obtention d'une même résistance thermique pour un gramiage moindre). 8/ Résistance à la ccopression. Des feutres légers, de résistance thermique 2 m 2 K/w, dont 1 'épaisseur nominale garantie à l'utilisateur est de 90 mn, ont été conditionnés sous forme de rouleaux Dans ces rouleaux l'é 6 paisseur du feutre est une fraction seulemnt de l'épaisseur nominale. On a déterminé pour les produits selon l'invention et pour les produits A et B le taux maximum de compression (rapport de 1 ' 6 paisseur nominale à l'é 6 paisseur à l'état comprime) qui permet apres quatre mois à l'état ccmprime la reprise de l'épaisseur nominale. Les résultats sont les suivants: A I B Inventioni I taux de-coepression I 4 I 4 I 5 I Les résultats ncntrent que les feutres selon l'invention présentent une résistance à la compression plus élevée Ces résultats sont d'autant meilleurs que le gr-onage du produit selon l'invention est plus faible conme nous l'avons vu prc _en mnt. 15 20 25 30 REVENDICATIONS 1 Feutre constitué de fibres d'un matériau verrier, les fibres étant produites par passage du matériau à l'état fondu par des orifices disposés à la périphérie d'un centrifugeur et éventuellement 5 étirées par des courants gazeux entourant le centrifugeur, caractérisé en ce que la masse des particules dont le diamètre est supérieur à 10 fois le diamètre moyen des fibres contitue moins de 1 % de la masse du feutre. 2 Feutre selon la revendication i dans lequel la masse des 10 particules dont le diamètre est supérieur à 20 fois le diamètre moyen des fibres constitue moins de 0,30 % de la masse du feutre. 3 Feutre constitué de fibres d'un matériau verrier, les fibres étant produites par passage du matériau à l'état fondu par des orifices disposes à la périphérie d'un centrifugeur et éventuellement 15 étirées par des courants gazeux entourant le centrifugeur, caractérisé en ce que la masse des particules infibrées dont le diamètre apparent' est supérieur à 40 micrcantres représente au plus 1 % de la masse des fibres constituant le feutre. 4 Feutre selon la revendication 3 dans lequel la masse des 20 particules infibrées, dont le diamètre est supérieur à 40 micromètres, représente au plus 0,80 % de la totalité de la masse des fibres constituant le feutre. Feutre selon la revendication 3 ou la revendication 4 dans lequel la proportion pondérale des particules infibrées dont le diamé25 tre est supérieur à 80 micromatres est au plus de 0,30 %. 6 Feutre constitué de fibres d'un matériau verrier, les fibres étant produites par passage du matériau à l'état fondu par les orifices disposés à la périphérie d'un centrifugeur et éventuellement étirées par des courants gazeux entourant le centrifugeur, caractérisé 30 en ce que le coefficient de variation pour le diamètre des fibres est inférieur à 0,65 %. 7 Feutre selon la revendication 6, caractérisé en ce que le coefficient de variation du diamètre des fibres est inférieur à 0,6. 8 Feutre constitué d'un matériau verrier, les fibres étant 35 produites par passage du matériau à l'état fondu par des orifices disposés à la périphérie d'un centrifugeur et éventuellement étirés par des courants gazeux entourant le centrifugeur, caractôrisé en ce que le rapport du grammage, ou masse par unité de surface, m exprimée en kg/u 2 à la résistance thermique à 297 K exprimée en m? K/W, est au plus égal à 0, 026 ( + 0,2, étant la masse volumique du feutre en kg/m 3. 9 Feutre selon l'une quelconque des revendications précédentes, caractérisé en ce que le taux de poussières libéré par un échan5 tillon soumis au test défini dans la demande est inférieur à 0,1 mg/@. de surface des bords. Feutre selon l'une quelconque des revendications précdentes, caractérisé en ce que la résistance à la traction aux anneaux (ASTIM-C-681 76) dans le sens de la longueur du feutre est au moins éga10 le à 200 gf/g. 11 Feutre selon l'une quelconque des revendications précédentes, caractérisé en ce que sa résistance au passage d'air (ISO-DIS-4638) est au moins de 4 Rayl/cm pour une masse volumique de 10 kg/n 3. 12 Feutre selon l'une quelconque des revendications 1 à 10, 15 caractérisé en ce que sa résistance au passage d'air est au moins de Payl/cam pour une masse volumique de 20 kg/nm 3. 13 Feutre selon l'une quelconque des revendications précédentes dont le taux de compression admissible pour une durée de stockage de trois mois est égal ou supérieur à 5. 20